(57)【要約】【課題】  表面が平滑で凹凸感のある化粧板を得る。【解決手段】  裏面となる面が輝度物質含有インクで印刷が施されたオーバーレイ紙に熱硬化樹脂が含浸された樹脂含浸オーバーレイ紙と、樹脂含浸化粧紙と、エンボスシートと、１枚以上の樹脂含浸コア材とを用い、該エンボスシートが該樹脂含浸化粧紙の直下から最下層に至る層のいずれかの層に配して積層し、熱圧成形する。含浸する際には、オーバーレイ紙、化粧紙にはメラミン−ホルムアルデヒド樹脂、コア材にはフェノ−ル樹脂を主成分とする樹脂液を用いる。不燃性が必要とされる場合には、無機繊維不織布などの熱硬化性樹脂をバインダーとし、無機充填材を含有するスラリーを含浸、或いは塗布する。【選択図】  図１
2006231769.tif 000002
【特許請求の範囲】
【請求項１】
裏面となる面が輝度物質含有インクで印刷が施されたオーバーレイ紙に熱硬化樹脂が含浸された樹脂含浸オーバーレイ紙と、樹脂含浸化粧紙と、エンボスシートと、１枚以上の樹脂含浸コア材とが積層され、熱圧成形されてなる熱硬化性樹脂化粧板であって、該エンボスシートが該樹脂含浸化粧紙直下から最下層に至る層のいずれかの層に配されてなることを特徴とする内部エンボス化粧板。
【発明の詳細な説明】
【技術分野】
【０００１】
本発明は内部エンボス化粧板に関する。
【背景技術】
【０００２】
これまでより、住宅内装用に用いられるメラミン樹脂化粧板、ジアリルフタレート樹脂化粧板などの熱硬化性樹脂化粧板が知られている。この化粧板の表面の仕上げには大きく２種類あり、表面が平滑なフラット仕上げ、表面に凹凸のあるエンボス仕上げがある。
【０００３】
エンボス仕上げについては、凹凸を付与した賦形材を用いるもので、エンボスシート、エンボス板などと称せられており、材質としては、紙、フィルム、金属箔、金属プレート、プラスチックプレート或いはこれらを複合したものが用いられている。
【発明の開示】
【発明が解決しようとする課題】
【０００４】
しかしながら、エンボス仕上げの化粧板では凹凸が最表面に現れるため、表面の平滑な意匠性の発現は困難であり、深み感にはかけるものであった。また、表面の凹凸のため汚れが付着した際、フラット仕上げよりも清掃に手間がかかっていた。
【０００５】
このような問題を解決する手段として、エンボス仕上げ化粧板の上に、ウレタン樹脂系、エポキシ樹脂系等のプライマー層を塗布し、プライマー層を形成した後にクリヤー塗装する方法、厚みのあるフィルムをラミネートする方法が挙げられるが、前者は研磨工程を必要とする為、均一な凹凸を形成することが困難であり、後者についても大きなエンボスを形成することが困難であった。
【特許文献１】特開平５−２２０９１６
【特許文献２】特開２００３−１３６６６６
【特許文献３】特開２００４−５０７７７
【特許文献４】特開平６−９９５６３
【課題を解決するための手段】
【０００６】
本発明はかかる状況に鑑み検討されたもので、裏面となる面が輝度物質含有インクで印刷が施されたオーバーレイ紙に熱硬化樹脂が含浸された樹脂含浸オーバーレイ紙と、樹脂含浸化粧紙と、エンボスシートと、１枚以上の樹脂含浸コア材とが積層され、熱圧成形されてなる熱硬化性樹脂化粧板であって、該エンボスシートが該樹脂含浸化粧紙直下から最下層に至る層のいずれかの層に配されてなることを特徴とする内部エンボス化粧板である。
【発明の効果】
【０００７】
本発明の内部エンボス化粧板は、表面に平滑かつ深み感を有しながら、その内部にエンボスを有する意匠を発現する。また、オーバーレイ紙に印刷を施すことにより、輝度感のある専用の化粧紙をを必要とせず、極普通の化粧紙により多彩な意匠を表現できる。
【０００８】
以下、本発明について詳細に説明する。
【０００９】
樹脂含浸化粧紙としては、化粧板用の化粧紙に熱硬化性樹脂を主な成分とする樹脂液を含浸した樹脂含浸化粧紙が挙げられ、熱硬化性樹脂としては、アミノ−ホルムアルデヒド樹脂、ジアリルフタレート樹脂、不飽和ポリエステル樹脂、或いはこれらの混合物が挙げられ、とりわけ、硬度、耐衝撃性に優れるアミノ−ホルムアルデヒド樹脂を用いるのが好ましい。
【００１０】
前記のアミノ−ホルムアルデヒド樹脂は、アミノ化合物、例えばメラミン、尿素、ベンゾグアナミン、アセトグアナミンなどとホルムアルデヒドを反応させた初期縮合物のほか、メチルアルコール、ブチルアルコールなどの低級アルコ−ルによるエ−テル化、パラトルエンスルホンアミドなどの可塑化を促す変性剤で変性されたものが適用できる。中でも耐摩耗性、耐熱性、耐水性、寸法安定性、耐久性等の諸物性に優れるメラミン−ホルムアルデヒド樹脂が好ましい。
【００１１】
オーバーレイ紙の裏面には、アルミニウム、銀、銅、ニッケル、チタン、クロムなどの金属の粉末顔料や、真珠光沢顔料、例えば酸化チタン被覆雲母などの輝度物質を含有する光輝性インクで印刷が施され、前記同様の樹脂液が含浸される。化粧紙に輝度感を保持させることも考えられるが、オーバーレイ紙の裏面に輝度感を保持させることで、極普通の化粧紙の使用であっても内部にエンボスを有する意匠が発現でき、輝度のある専用の化粧紙なしに種々の色柄の内部エンボス化粧板が発現できる。
【００１２】
樹脂含浸コア紙には、化粧板用のコア紙、例えば、クラフト紙にアミノ−ホルムアルデヒド樹脂、ジアリルフタレート樹脂、不飽和ポリエステル樹脂、フェノール樹脂などの熱硬化性樹脂を主な成分と樹脂液を含浸した樹脂含浸コア紙が用いられる。
【００１３】
また、不燃性を付与する場合には、珪酸カルシウム板、石膏ボードなどの無機質系基材や、無機繊維基材に樹脂成分と無機充填剤からなるスラリーを含浸させたプリプレグを用いることができる。
【００１４】
前記の無機繊維基材としては、ガラス繊維、ロックウール、炭素繊維などの無機繊維からなる不織布、織布などが挙げられ、無機繊維基材の坪量は、１０〜２００ｇ／ｍ２の範囲が好適であり、とりわけ、耐熱性、耐炎性に優れ、スラリーの含浸性が優れるガラス繊維を用いるのが好ましい。
【００１５】
樹脂含浸化粧紙の直下から最下層に至る層のいずれかの層に配されるエンボスシートは、前述の樹脂含浸コア材を１枚以上用いてエンボス賦型材にて凹凸を付与したものが用いられる。
【００１６】
本発明の内部エンボス化粧板を得る場合は、樹脂含浸コア材、エンボスシート、樹脂含浸化粧紙、樹脂含浸オーバーレイ紙を積層し、熱圧成形機で、加熱温度１１０〜１８０℃、加圧条件５０〜１００ｋｇ／ｃｍ２の成形条件で成形することにより得ることができる。
【００１７】
以下、実施例を挙げてより詳細に説明するが、具体例を示すものでこれに限定するものではない。
【実施例】
【００１８】
実施例１
メラミン樹脂含浸オーバーレイ紙
坪量４０ｇ／ｍ２の裏面をパールインキでベタ刷りしたオーバーレイ紙に、メラミン−ホルムアルデヒド樹脂からなる樹脂液を数１で示す含浸率が２４０％となるように含浸してメラミン樹脂含浸オーバーレイ紙を得た。
【００１９】
【数１】
2006231769.tif 000003
【００２０】
メラミン樹脂含浸化粧紙
坪量８０ｇ／ｍ２の化粧紙に、前記同様の樹脂液を数１で示す含浸率が１００％となるように含浸してメラミン樹脂含浸化粧紙を得た。
フェノール樹脂含浸紙コア紙
１９８ｇ／ｍ２のクラフト紙に、フェノール樹脂を主な成分とする樹脂液を式１で示す含浸率が１００％となるように含浸し、フェノール樹脂含浸紙コア紙を得た。
エンボスシート
フェノール樹脂含浸紙コア紙を１枚、フラットな金属プレートと格子状に凹凸が賦与されたエンボス賦型材の間に挿入して、平板プレス機にて、温度１４０℃、圧力６０ｋｇ/ｍ２、時間６０分の条件で熱圧成形してエンボスシートを得た。
内部エンボス化粧板の製造
下から順に、フェノール樹脂含浸紙コア紙を４枚、エンボスシートを１枚、メラミン樹脂含浸化粧紙を１枚、メラミン樹脂含浸オーバーレイ紙を１枚、積層し、その上のフラットなステンレス鋼板を配して、平板プレス機にて、温度１４０℃、圧力６０ｋｇ／ｃｍ２、時間９０分の条件で熱圧し、実施例１の内部エンボス化粧板を得た。
【００２１】
実施例２
プリプレグ
５０ｇ／ｍ２のガラス繊維不織布に、フェノール樹脂５部に対して、アミノ−ホルムアルデヒド樹脂４部、水酸化アルミニウムを９１部配合したスラリーを、数２に示すスラリー固形分含有率が１６００％となるように含浸してプリプレグを得た。
【００２２】
【数２】
2006231769.tif 000004
【００２３】
実施例１において、フェノール樹脂含浸紙コア紙の代わりに、プリプレグを用いた以外は同様に実施して、実施例２の内部エンボス化粧板を得た。実施例２の内部エンボス化粧板は不燃性を有していた。
【００２４】
実施例３
実施例１において、エンボスシートを最下層に用いた以外は同様に実施して、実施例３の内部エンボス化粧板を得た。
【図面の簡単な説明】
【００２５】
【図１】実施例１の内部エンボス化粧板の分解構成断面図。
【符号の説明】
【００２６】
１  メラミン樹脂含浸オーバーレイ紙
２  メラミン樹脂含浸化粧紙
３  エンボスシート
５  フェノール樹脂含浸コア紙
６  コア層
７  内部エンボス化粧板
【図１】
2006231769.tif 000005